4 구 플라스크 에 환류 냉각기 , 수분리 장치 , 질소 가스 도입 관 , 온도계 및 교반 장치 를 부착 하 고 , 표 4 에 나타내 는 투입 조성 으로 알코올 성분 , 카복실산 성분 을 투입 하 고 , 알코올 성분 과 카복실산 성분 의 총량 100 질 량부 에 대하 여 , 0 . 3 질 량부 의 다이 뷰 틸 주석 옥사이드 를 투입 하 고 , 플라스크 내 에 질소 를 도입 하 면서 180 ℃∼ 220 ℃ 로 승 온 시키 고 8 시간 반응 후 , 추가 로 8 . 0 kPa 이하 의 감압 하 에서 1 시간 반응 하 여 , 탈수 중축합 을 행했 다 . 수득 된 수지 를 플라스크 로부터 빼내 고 냉각 , 분쇄 하 여 비결정성 폴리에스터 수지 SN - 1 을 수득 했 다 . 물성 치 를 표 4 에 나타낸다 . 또한 , SN - 1 의 Tg 는 61 ℃ 였 다 . 표 4 중 , KB 300 은 비스 페놀 A 프로필렌 옥사이드 부가물 ( 미쓰이 화학주 식회 사제 ) 을 나타낸다 .